(57)【要約】  既設アスベスト層内にアスベスト融解剤を含浸させ、これを剥離する第Ｂ１工程と、これを粉砕する第Ｂ２工程と、第Ｂ２工程にて得られた粉砕物を溶融炉中に投入する第Ｂ３工程と、アスベスト層の処理に当たって用いられた樹脂製の副資材を加熱して樹脂部を気化し、更に油化油とする第Ｂ４工程と、第Ｂ４工程で得られた油化油を燃料と共に燃焼する第Ｂ５工程と、第Ｂ５工程にて得られた熱量を用いて前記溶融炉中の粉砕物を加熱・溶融する第Ｂ６工程と、からなるアスベストの無害処理工法。該無害処理工法により、建築物等の基材の表面に吹き付けられたアスベスト及びアスベスト含有建材を低エネルギーで無害化できるだけでなく、この無害化処理に使用された特別管理産業廃棄物処理をしなくてはならない各種の副資材をも同時に無害化再資源化処理できる。
2008111512.tif 000002
【特許請求の範囲】
【請求項１】
建築物等の基材表面に吹き付けられた既設アスベスト層の処理工法であって、前記アスベスト層内にアスベスト融解剤を含浸させ、その後、既設アスベスト層を剥離する第Ａ１工程と、かかる既設アスベスト層を粉砕する第Ａ２工程と、第Ａ２工程にて得られた粉砕物を溶融炉中に投入する第Ａ３工程と、前記溶融炉中の粉砕物を加熱・溶融する第Ａ４工程と、を有することを特徴とするアスベストの無害処理工法。
【請求項２】
建築物等の基材表面に吹き付けられた既設アスベスト層の処理工法であって、前記アスベスト層内にアスベスト融解剤を含浸させ、その後、既設アスベスト層を剥離する第Ｂ１工程と、かかる既設アスベスト層を粉砕する第Ｂ２工程と、第Ｂ２工程にて得られた粉砕物を溶融炉中に投入する第Ｂ３工程と、アスベスト層の処理に当たって用いられた樹脂製の副資材を加熱して樹脂部を気化し、更に油化油とする第Ｂ４工程と、第Ｂ４工程で得られた油化油及び燃料の少なくともいずれかを燃焼する第Ｂ５工程と、第Ｂ５工程にて得られた熱量を用いて前記溶融炉中の粉砕物を加熱・溶融する第Ｂ６工程と、からなることを特徴とするアスベストの無害処理工法。
【請求項３】
建築物等の基材表面に吹き付けられた既設アスベスト層の処理工法であって、前記アスベスト層内にアスベスト融解剤を含浸させ、その後、既設アスベスト層を剥離する第Ｃ１工程と、かかる既設アスベスト層及びアスベスト層の処理に当たって用いられた樹脂製の副資材を粉砕する第Ｃ２工程と、第Ｃ２工程で得られた粉砕物を加熱し、樹脂部を気化し、アスベスト分とを分離する第Ｃ３工程と、第Ｃ３工程にて分離されたアスベスト分を溶融炉中に投入する第Ｃ４工程と、樹脂気化分を油化油として該油化油及び燃料の少なくともいずれかを燃焼する第Ｃ５工程と、第Ｃ５工程にて得られた熱量を用いて前記溶融炉中の粉砕物を加熱・溶融する第Ｃ６工程と、からなることを特徴とするアスベストの無害処理工法。
【請求項４】
アスベストを含む建材の処理工法であって、該建材を粉砕する第Ｄ１工程と、第Ｄ１工程にて得られた粉砕物を溶融炉中に投入する第Ｄ２工程と、前記溶融炉中の粉砕物を加熱・溶融する第Ｄ３工程と、を有することを特徴とするアスベストの無害処理工法。
【請求項５】
前記溶融炉中に燃料を投入する工程を付加したことを特徴とする請求項１乃至４のいずれか１項に記載のアスベストの無害処理工法。
【請求項６】
前記燃料が重油であることを特徴とする請求項５に記載のアスベストの無害処理工法。
【請求項７】
前記溶融炉中に第Ｂ４工程にて得られる非油化油分を投入する工程を付加したことを特徴とする請求項２に記載のアスベストの無害処理工法。
【請求項８】
前記アスベスト融解剤が、カルシウム化合物であることを特徴とする請求項１乃至３のいずれか１項に記載のアスベストの無害処理工法。
【請求項９】
前記カルシウム化合物が、フッ化カルシウム、炭酸カルシウム、酸化カルシウム、水酸化カルシウムから選択されたことを特徴とする請求項８に記載のアスベストの無害処理工法。
【請求項１０】
前記アスベスト融解剤がアスベスト用バインダーに分散されて使用されることを特徴とする請求項１乃至３及び請求項５乃至９のいずれか１項に記載のアスベストの無害処理工法。
【請求項１１】
前記アスベスト用バインダーが、アクリル酸エステル共重合エマルジョン又はカチオン性スチレンブタジェン共重合体とメタクリル酸シクロへキシル共重合体との混合物であることを特徴とする請求項１０に記載のアスベストの無害処理工法。
【請求項１２】
前記アスベスト用バインダーが、アクリル酸エステル共重合エマルジョンと水の組成であることを特徴とする請求項１０又は１１に記載のアスベストの無害処理工法。
【請求項１３】
既設アスベスト層表面にアスベスト融解剤を分散したアスベスト用バインダーをスプレー塗布して含浸させたことを特徴とする請求項１乃至３及び請求項５乃至１２のいずれか１項に記載のアスベストの無害処理工法。
【請求項１４】
既設アスベスト層をアスベスト融解剤を分散したアスベスト用バインダー液中にデイップして含浸させたことを特徴とする請求項１乃至３のいずれか１項に記載のアスベストの無害処理工法。
【請求項１５】
既設アスベスト層内にノズルを差し込み、当該ノズルよりアスベスト融解剤を分散したアスベスト用バインダーを既設アスベスト層内にスプレー含浸させたことを特徴とする請求項１乃至３のいずれか１項に記載のアスベストの無害処理工法。
【請求項１６】
副資材が、作業現場を覆う樹脂製のシート或いは作業服である請求項１乃至３のいずれか１項に記載のアスベストの無害処理工法。
【請求項１７】
アスベスト融解剤をアスベスト用バインダーを公知の手段で含浸させたアスベスト層を、車上或いは剥離作業現場に備え付けた溶融炉内で加熱することを特徴とする請求項１乃至３及び請求項５乃至１６のいずれか１項に記載のアスベストの無害処理工法。
【請求項１８】
アスベスト用バインダーを固化させたことを特徴とする請求項１乃至３及び請求項５乃至１７のいずれか１項に記載のアスベストの無害処理工法。
【発明の詳細な説明】
【技術分野】
【０００１】
本発明は、天井や壁等の建築材或いは鉄骨等の基材に吹き付けられたアスベストの処理工法に関するものであり、アスベストの飛散防止を目的として封じ込め、これを除去し、更には溶融して、アスベストを無害化処理する工法に係るものである。
【背景技術】
【０００２】
近年に至り、アスベストの吹き付け作業時の飛散は元より、吹き付け後における老化・劣化・剥離飛散が大きな問題となり、アスベスト公害として重大な問題となっている。即ち、軽量・微細なアスベストは、大気中に飛散されやすく、その形状が魚の小骨のように尖鋭で、粘膜等に突き刺さると人間の自浄作用では排出が難しい物質である。【０００３】
このため、様々な健康障害・疾病を引き起こすことが言われており、アスベストの吸引によって胸膜尖（胸膜肥厚）が起きたり、石綿肺（アスベスト症）、肺気腫、更には悪性中皮腫や肺ガンを引き起こすことが指摘されている。しかもこれらの障害は疾病や吸引後１０〜２０年経過してから発症すると言われるだけに、現在できるだけ速やかに対策を講じる必要がある。【０００４】
天井等に吹き付けられたアスベストは、現在では作業者が完全防護服を着て、更に周辺に飛散することがないように樹脂製のシ−トにて囲む等の対策を講じてからこれを天井の基礎部分より剥離し、その後廃棄処分とする手段が取られていた。しかしながら、作業者に対しての安全管理は極めて厳重にされなくてはならず、しかも大気に飛散しやすいために周辺にこれが飛び散らないようにする対策も極めて大掛かりなものとなっている。しかも、剥離集積されたアスベストはそのまま廃棄処分とするわけにはゆかず、しかも腐食しにくいことからその処分にも作業者の健康、周辺への飛散防止、永久的な処理対策が立てられなくてはならず、極めてコストのかかる処理となっていた。勿論、処理作業に用いられる副資材等も完全に処理される必要があることは言うまでもない。【０００５】
現在、アスベスト及びアスベスト含有物質は特別管理産業廃棄物として最終処分場に埋め立てられているが、これにも限度がある。そのため、従来より種々のアスベストの無害化処理技術が提案されている。その代表的なものとしては、密閉型電気炉溶解法が挙げられる（特許第３０８５９５９号明細書）。【０００６】
ここで、上記文献には、密閉型電気炉によりシュートを介して袋中に収容されたアスベストを高温で溶解する無害化処理方法が開示されている。これを発展させて、基材表面から除去したアスベストをカルシウムの袋に入れ、そのまま焼却する処理方法も考えられる。しかるに、密閉型電気炉による処理によってもアスベストの無害化処理方法は、１０００℃以上、好ましくは１５００℃以上の処理温度を要し、膨大なエネルギー消費問題を抱えていることから実用化には至っていないのが現状である。【０００７】
一方、アスベスト無害化処理工法として他の技術も開示されている（特開２００５−１３４５５４号公報）。これは、アスベストとフロン分解物を混合し、この混合物を加熱処理することによってアスベストを無害化することができるという技術である。しかしながら、既存のアスベスト層を剥離する際に多量の粉塵が発生することは避けられず、かつ、処理のためのアスベストの移送中或いはフロン分解物との混合中にこれ又粉塵の発生があり、作業者や近隣の人にまで影響があることは否めない。更に言えば、フロンを分解することは極めて難しい技術であり、かつ高価な技術であり、実用化には大きな課題がある。
【発明の開示】
【発明が解決しようとする課題】
【０００８】
本発明は、建築物等の基材の表面に吹き付けられたアスベストを低エネルギーで確実に無害化できるアスベスト無害化処理工法を提供するものである。更に言えば、本発明は、建築物等の基材の表面のアスベストをその表面から剥離する前に処理し、アスベストの飛散を防止した後にこれを剥離し、低エネルギーでアスベストを確実に無害化できるアスベスト無害化処理工法を提供するものである。更には、本発明は、この無害化処理に使用された特別管理産業廃棄物処理をしなくてはならない各種の副資材をも同時に処理し、更に無害化を完全とした工法を提供するものである。
【課題を解決するための手段】
【０００９】
第１発明の要旨（請求項１）は、建築物等の基材表面に吹き付けられた既設アスベスト層の処理工法であって、前記アスベスト層内にアスベスト融解剤を含浸させ、その後、既設アスベスト層を剥離する第Ａ１工程と、かかる既設アスベスト層を粉砕する第Ａ２工程と、第Ａ２工程にて得られた粉砕物を溶融炉中に投入する第Ａ３工程と、前記溶融炉中の粉砕物を加熱・溶融する第Ａ４工程と、を有するアスベストの無害処理工法にかかるものである。【００１０】
第２発明の要旨（請求項２）は、建築物等の基材表面に吹き付けられた既設アスベスト層の処理工法であって、前記アスベスト層内にアスベスト融解剤を含浸させ、その後、既設アスベスト層を剥離する第Ｂ１工程と、かかる既設アスベスト層を粉砕する第Ｂ２工程と、第Ｂ２工程にて得られた粉砕物を溶融炉中に投入する第Ｂ３工程と、アスベスト層の処理に当たって用いられた樹脂製の副資材を加熱して樹脂部を気化し、更に油化油とする第Ｂ４工程と、第Ｂ４工程で得られた油化油及び燃料の少なくともいずれかを燃焼する第Ｂ５工程と、第Ｂ５工程にて得られた熱量を用いて前記溶融炉中の粉砕物を加熱・溶融する第Ｂ６工程と、からなるアスベストの無害処理工法にかかるものである。【００１１】
第３発明の要旨（請求項３）は、建築物等の基材表面に吹き付けられた既設アスベスト層の処理工法であって、前記アスベスト層内にアスベスト融解剤を含浸させ、その後、既設アスベスト層を剥離する第Ｃ１工程と、かかる既設アスベスト層及びアスベスト層の処理に当たって用いられた樹脂製の副資材を粉砕する第Ｃ２工程と、第Ｃ２工程で得られた粉砕物を加熱し、樹脂部を気化し、アスベスト分とを分離する第Ｃ３工程と、第Ｃ３工程にて分離されたアスベスト分を溶融炉中に投入する第Ｃ４工程と、樹脂気化分を油化油として該油化油及び燃料の少なくともいずれかを燃焼する第Ｃ５工程と、第Ｃ５工程にて得られた熱量を用いて前記溶融炉中の粉砕物を加熱・溶融する第Ｃ６工程と、からなるアスベストの無害処理工法にかかるものである。【００１２】
第４の発明の要旨（請求項４）は、アスベストを含む建材の処理工法であって、該建材を粉砕する第Ｄ１工程と、第Ｄ１工程にて得られた粉砕物を溶融炉中に投入する第Ｄ２工程と、前記溶融炉中の粉砕物を加熱・溶融する第Ｄ３工程と、を有するアスベストの無害処理工法にかかるものである。
【発明の効果】
【００１３】
第１発明は、建築物等の基材の表面に吹き付けられたアスベスト層の無害化処理工法を提供するものであり、アスベストの粉塵の飛散がなく、かつアスベストを完全に無害化処理する手段を提供することができたものである。しかも、その処理は低温下にて行うことができることとなったものであり、処理効果は極めて効率的である。尚、アスベスト層はバインダーを固化した状態でそのまま使用することも可能であり、その後、これを剥離して処理することも可能である。【００１４】
第２〜第３発明は、第１発明を更に効果的にした処理工法を提供するもので、処理時にアスベストの粉塵の飛散がなく、かつ処理時に用いた副資材をも完全に処理し、無害化する処理工法を提供することができたものである。しかも、その処理は低温下にて行うことができることとなったものであり、処理効果は極めて効率的である。特に第２〜第３発明は、この無害化処理に使用された特別管理産業廃棄物処理をしなくてはならない各種の副資材をも同時に再資源化処理可能とした工法を提供するものである。【００１５】
第４発明は、アスベストを含有する建材の無害化処理工法を提供するものであり、アスベストの粉塵の飛散がなく、かつアスベストを完全に無害化処理する手段を提供することができたものである。しかも、その処理は低温下にて行うことができることとなったものであり、処理効果は極めて効率的である。
【図面の簡単な説明】
【００１６】
【図１】第１発明のアスベストの無害処理工法を説明する図である。
【図２】第２発明のアスベストの無害処理工法を説明する図である。
【図３】第２発明の第Ｂ４工程を説明する図である。
【図４】第１〜第３発明によるアスベスト層処理の具体例を説明する図である。
【図５】第３発明のアスベストの無害処理工法を説明する図である。
【発明を実施するための最良の形態】
【００１７】
以下、本発明を各発明ごとに説明する。
＜第１発明＞
先ず、第１発明に説明を加えるが、下記の内容は、基本的に第１発明〜第３発明に共通するものである。
第１発明のアスベストの無害処理工法は、第Ａ１工程〜第Ａ５工程からなり、アスベストを封じ込め、除去、溶融し、これと無害化処理工法とを一体化した技術である。具体例で言えば、先ず、天井等にて代表される建築物や鉄骨等の基材の表面に吹き付けられたアスベスト層を封じ込め、更に、このアスベスト層を剥離後に低温にて加熱して無害化する工法である。尚、処理できるアスベストとしては特に限定されるものではなく、クリソタイル、クロシドライト、アモサイト、アンソフイライト、トレモライト、アクチノライト等の全てのアスベストが挙げられる。【００１８】
「第Ａ１工程」
本工程は、建築物等の基材の表面に形成されたアスベスト層内にアスベスト融解剤を含浸させる工程であり、要すれば、バインダーにてそのまま固化してしまう工法であり、アスベストと反応する融解剤をアスベスト層内に分散させ、これを剥離する工程である。【００１９】
ここで、更に具体的に述べれば、本工程は、ａ）コンクリートや鉄骨等の機材表面上等に吹き付け等によって形成されたアスベスト層に処理するものであること、ｂ）該アスベスト層にアスベスト融解剤を分散し、要すれば、バインダーと共にスプレーし、或いは噴霧用ノズルを差し込んでアスベスト層内部にスプレーしてこれを含浸させること、ｃ）要すれば、これを固化すること、ｄ）前記のアスベスト層を剥離すること、の各段階からなるものである。【００２０】
「第Ａ２工程」
本工程は、第Ａ１工程にて剥離されたアスベスト層を粉砕する工程である。具体的に言えば、該アスベスト層をホッパーより投入し、例えばスクリュー等にて粉砕する工程である。【００２１】
「第Ａ３工程」
本工程は、第Ａ２工程にて得られた粉砕物を溶融炉中に投入する工程である。溶融炉には熱源に連なる加熱装置が備えられている。【００２２】
「第Ａ４工程」
本工程は、前記溶融炉中の粉砕物を加熱・溶融する工程である。
なお、本工程における加熱・溶融のための熱源として、別途重油等の燃料を燃焼する工程を設け、この熱量を用いてもよい。【００２３】
以下、第１発明について更に言及すれば、無害処理の場所は特に限定されることはなく、例えば、剥離現場での処理、運搬途中での処理、廃棄現場における処理等のいずれでも良い。この場合、溶融炉を車上に設置し、この車上の溶融炉中で処理することも可能であり、各現場に溶融炉を設置して処理することもできることは言うまでもない。又、アスベスト中への融解剤の含浸方法や含浸時期も特に制限はなく、溶融炉中に投入する前に含浸処理しても、溶融炉中でこれらを混合して含浸処理してもいずれでも良い。【００２４】
特に、溶融炉をアスベストの剥離作業現場に搬入してアスベスト特別管理産業廃棄物の処理を行うことができるという特徴がある。即ち、剥離（要すれば固化）されたアスベスト層を低温にて加熱して無害化するいわゆる溶融炉を車上に備え、或いは作業現場に備えてこれを稼働させ、アスベストを剥離した作業現場で溶融させてしまうことが可能である。溶融条件は、溶融炉の大きさ・性能、更にはアスベストの量にもよるが、一般には約７００℃で約１〜２時間程度で溶融することにより、アスベストが溶融され、無害化され、非繊維化され、安全を確保した輸送が可能となる。更に、溶融されて減量された廃棄物を最終処分できるものである。【００２５】
アスベストを低エネルギーで無害化するには、できる限り低温でアスベストを融解させる融解剤を見つけ出すことが有効であり、本発明者はカルシウム化合物に着目してこれを融解剤としたものである。そして、融解剤としては、粉末状、半ナマ状、スラリー状のいずれの形態のものも使用できる。具体的には、例えば前記カルシウム化合物を６００℃以下（例えば、５７５℃）の低温で所定時間（例えば、２時間）加熱処理してなるものである。本発明によれば、低エネルギー（加熱温度６００℃以下）でアスベストを確実に分解することができる。即ち、アスベストの繊維形態の消滅、結晶構造の崩壊等を引き起こして無害化できる。【００２６】
アスベスト層内にアスベスト融解剤を含浸させるが、その具体例としてはカルシウム化合物であり、好ましくは、フッ化カルシウム、炭酸カルシウム、酸化カルシウム、塩化カルシウム、水酸化カルシウム等が単独又は混合して使用されるものである。【００２７】
アスベスト層中にアスベスト融解剤を分散・含浸する方法としては、第１にアスベスト表面にアスベスト融解剤を直接、或いはバインダーと共にスプレーし、これをアスベスト層中に含浸させ、要すればこれを固化する方法であり、第２にはアスベスト融解剤を直接、或いはバインダーと共に噴霧するノズルを駆体に達するまで差し込み、ノズルより噴射してアスベスト層中に含浸し、要すればこれを固化する方法である。又、第３の方法としては、アスベスト用バインダー中に当該アスベストを直接デイップして含浸させる方法である。勿論、バインダーはノズルを抜き取った後に固化するのがよい。【００２８】
ノズルを用いる場合には、要すればアスベスト層の表面にシーリング層を形成することもできる。これによってアスベストの飛散を防止し、作業中或いは将来に渡っての安全を確保するものである。かかるシーリング層はアスベスト層が直接むき出しになっている場合に特に必要であり、アスベスト層が既に十分な層（シーリング層）にて覆われている場合には不要であり、新たにシーリング層を形成する場合には、他の材料との関係で、バインダーがそのまま、或いはこれに若干変更を加えた材料で形成する。【００２９】
アスベスト用バインダーとしては、水溶性高分子又は高分子ラテックスを用いることができる。水溶性高分子としては、水溶性の尿素／ホルムアミド樹脂やグアナミン樹脂の他、ポリビニルアルコール、メチルセルロース、ポリビニルピロリドン等が用いられる。高分子ラテックスとしては、スチレン／ブタジェン系ラテックス、アクリル系ラテックス、塩化ビニリデン系ラテックス、塩化ビニル系ラテックス、酢酸ビニル系ラテックス等が用いられる。【００３０】
そして、カチオン性スチレンブタジェン共重合体、カルボキシル変性スチレンブタジェン共重合体（エマルジョンタイプ）メタクリル酸シクロヘキシル共重合体、メタクリル酸シクロヘキシルとα−オレフィン類、ビニルエステル類、ハロゲン化ビニル化合物等との共重合体（エマルジョンタイプ）が特に好ましい。かかる材料は、アクリル酸エステル共重合エマルジョンと水の組成であり、更に好適例としては、特開２００７−３０８８７１号公報に記載されるカチオン性スチレンブタジェン共重合体とメタクリル酸シクロヘキシル共重合体との混合物である。バインダーとしては、耐候性、接着性、形状変化への追従性等が必要であるが、上記の混合物は特に優れている。【００３１】
かかるアスベスト用バインダーの具体例としては、アクリル酸エステル共重合エマルジョン又はカチオン性スチレンブタジェン共重合体とメタクリル酸シクロヘキシル共重合体との混合物であり、好適例としては、アクリル酸エステル共重合エマルジョンと水の組成である。【００３２】
バインダーの最良の形態としては、通常ではアクリル酸エステル共重合エマルジョン又はカチオン性スチレンブタジェン共重合体とメタクリル酸シクロへキシル共重合体との混合物であり、具体的には、アクリル酸エステル共重合エマルジョンと水の混合物であり、これらにカルシウム化合物にて代表されるアスベスト融解剤が分散される。【００３３】
＜第２発明＞
以下、第２発明について追加・説明する。
「第Ｂ１工程」〜「第Ｂ３工程」
これらの工程は、第１発明の第Ａ１工程〜第Ａ３工程と同様である。【００３４】
「第Ｂ４工程」
本工程は、アスベスト層の処理に当たって用いられた樹脂製の副資材を加熱して樹脂部気化し、これを油化油とする工程である。勿論、樹脂部以外の非油化部（アスベスト部）も集められることは言うまでもない。尚、本工程においては、油化の工程に用いられる油化装置が必要であり、第１発明で説明した夫々の無害処理の場所に油化装置を備えることができ、或いは、その他の場所に油化装置を備え、ここで得られた油化油を用いればよいことは言うまでもない。またこの場合、前記溶融炉とともに油化装置をアスベストの剥離作業現場に搬入してアスベスト特別管理産業廃棄物の処理を行うことができる。【００３５】
本工程にて油化される副資材は、例えば、アスベスト層を処理し、剥離する作業現場を完全に覆う樹脂製のシートであり、或いはアスベストを入れる樹脂製の袋であり、これらは極めて大量に使用され、完全に廃棄されなくてはならない。作業者がまとう作業着も同様である。【００３６】
特に第２発明では、本工程を加えたことによりアスベスト層の処理の際に排出される全てのものをアスベストと共に処理してしまおうとするものであり、いわゆる廃樹脂処理の一つである樹脂の油化技術を附加したことを特徴とするものである。廃樹脂油化処理方法及び処理装置は従来より多数提案されており、これらについては特に限定するものでないが、一例を挙げれば、副資材を熱分解・油化し、これを回収した油化油を燃料として利用する方法が広く知られており、例えば、熱可塑性樹脂を対象とした溶融・熱分解によって油化・回収し、燃料化して利用する方法がある（特開昭４９−０１７４７７号公報及び特開昭５９−１７４６８９号公報参照）。【００３７】
「第Ｂ５工程」
本工程は、第Ｂ４工程で得られた油化油及び燃料の少なくともいずれかを燃焼する工程であり、第Ｂ６工程における熱源として用いられる。なお、前記油化油は溶融炉としての電気炉に電力を供給する発電機用の燃料として用いてもよい。【００３８】
「第Ｂ６工程」
本工程は、第１発明の第Ａ４工程と類似であり、第Ｂ５工程にて得られた熱量を用いて前記溶融炉中の粉砕物を加熱・溶融する工程である。【００３９】
＜第３発明＞
次に、第３発明の概要を以下に説明する。
「第Ｃ１工程」
本工程は、第１発明の第Ａ１工程と同内容である。【００４０】
「第Ｃ２工程」
本工程は、第Ｃ１工程における既設アスベスト層及びアスベスト層の処理に当たって用いられた樹脂製の副資材を同時に粉砕する工程である。【００４１】
「第Ｃ３工程」
本工程は、第Ｃ２工程で得られた粉砕物を加熱し、樹脂部を気化し、アスベスト分とを分離する工程である。具体的には、粉砕物を約３００〜５００℃にて加熱し、粉砕物中の樹脂部を気化し、非気化分（アスベスト分）と分離する工程である。【００４２】
「第Ｃ４工程」
本工程は、第Ｃ３工程にて分離されたアスベスト分を溶融炉中に投入する工程である。【００４３】
「第Ｃ５工程」
本工程は、第Ｃ３工程にて得られた樹脂気化分を油化油とし、該油化油及び燃料の少なくともいずれかを燃焼する工程である。これによって、副資材中に含まれている樹脂分を完全に燃料化できたものである。なお、前記油化油は溶融炉としての電気炉に電力を供給する発電機用の燃料として用いてもよいことは、第２発明における前記第Ｂ工程と同様である。【００４４】
「第Ｃ６工程」
本工程は、第Ｃ５工程にて得られた熱量を用いて溶融炉に投入された粉砕物を加熱・溶融する工程である。これによって樹脂分は完全に燃料としてリサイクルできることとなったものであり、アスベストの無害化も促進できることとなったものである。【００４５】
＜第４発明＞
第４発明のアスベストの無害処理工法は、第Ｄ１工程〜第Ｄ３工程からなり、アスベストを含有する建材をそのまま粉砕、溶融し、無害化処理工法と技術である。具体例で言えば、先ず、アスベストを含む石膏ボード、天井材ボード、防火板などの建材を建築物から取り外し、更に、この建材を低温にて加熱して無害化する工法である。尚、処理できるアスベストとしては、前記アスベスト層で説明したものすべてが挙げられる。【００４６】
「第Ｄ１工程」
本工程は、建築物から取り外したアスベストを含む建材を粉砕する工程である。具体的に言えば、第Ａ１工程同様、前記建材をホッパより投入し、例えばスクリュー等にて粉砕する工程である。【００４７】
「第Ｄ２工程」
本工程は、第Ｄ１工程にて得られた粉砕物を溶融炉中に投入する工程である。溶融炉には熱源に連なる加熱装置が備えられている。【００４８】
「第Ｄ３工程」
本工程は、前記溶融炉中の粉砕物を加熱・溶融する工程である。
なお、本工程における加熱・溶融のための熱源として、第Ａ４工程同様、別途重油等の燃料を燃焼する工程を設け、この熱量を用いてもよい。
【実施例】
【００４９】
以下、実際の具体例をもって本発明を更に説明する。
［第１発明］
図１は第１発明の概要を示す図であり、第１発明は、既存のアスベスト層の処理（第Ａ１〜第Ａ３工程）と、これらの工程にて粉砕物を溶融炉で加熱・溶融する第Ａ４工程とからなるもので、必要に応じて、溶融炉に熱量を供給するため燃料を燃焼する工程を含んでもよい。なお、前記燃料としては、通常では、重油等を熱源とするのがよい。【００５０】
図４は本発明におけるアスベスト層を示す図であり、１は天井コンクリート、２は天井コンクリート１の表面に吹き付けられたアスベスト層である。３はこのアスベスト層２の表面にバインダーをスプレー塗布し、これを固化してバインダー層３としたものである。そして、噴霧用ノズル５をバインダー層（シーリング層）３を貫き、アスベスト層２中に差し込み、アスベスト融解剤を分散したバインダーをアスベスト層２内部に噴霧しアスベスト層１中にこれを含浸して固化する。尚、図中の符号１０はアスベスト処理をする際に全体を覆蓋する副資材であり、これは第Ｂ４〜第Ｂ５工程にて油化処理されるものである。【００５１】
バインダー層３は、カチオン性スチレンブタジェン共重合体とメタクリル酸シクロへキシル共重合体との混合物を用い、これにアスベスト融解剤としてフッ化カルシウム、炭酸カルシウム（カルシウム無機化合物）を混合したものである。尚、この融解剤とアスベストとの重量比は約３：２の割合であった。【００５２】
かかるアスベスト融解剤を分散したバインダーを固化したアスベスト層２をコンクリート１の表面より剥離した。この剥離の際、アスベストの飛散は全く発生しなかった。【００５３】
［第２発明］
第２発明は、図２に示すように、第１発明の内容を全て含み、さらに燃料を燃焼等する第Ｂ５工程と、第Ｂ５工程にて得られた熱量を用いて粉砕物を加熱・溶融する第Ｂ６工程に加え、アスベスト層の処理に用いた副資材を油化油とする第Ｂ４工程を設け、この油化油を第Ｂ５工程における燃焼燃料あるいは発電燃料として用いて第Ｂ６工程における熱源としたものである。油化油のみでは燃料として不足する場合には、例えば重油等を加えて熱源とするのがよい。
第２発明における副資材について言えば、主としてポリエチレンにて構成された覆蓋シート及び作業服を油化処理し、副資材約１ｋｇより約９００ｇの油化油を得た。尚、副資材はポリエチレンに限定されるものものではなく、ポリスチレン、ポリプロピレン等であってもよいことは言うまでもない。【００５４】
図３は第２発明の第Ｂ４工程の概要を示す図であり、通常は、副資材１０を粉砕、破砕（ペレット化、小片化など）する前処理装置１１、原料投入ホッパー１２、溶解炉１３、ガス分解装置１４、セパレーター１５、製品タンク１６に大別できる。【００５５】
これらを順を追って簡単に述べれば、先ず、副資材１０を前処理装置１１により乾燥させた廃プラスチック原料としてペレット化、小片化し、次いで定量供給装置により原料投入ホッパー１２ヘ投入し、スクリュー１２ａ等で溶解炉１３へ送る。溶解炉１３は温風発生装置１３ａを備え、溶解炉１３に熱を加え原料を溶かし融解させる。溶けた原料はガス分解装置１４で気化され傾斜管１４ａの上部へと送られる。この傾斜管１４ａは下部から上部への温度差による「熱勾配」を生み出すこととなり、原料はそれぞれの温度帯のところで１次分解を起こしガス化する。１４ｂは温風発生装置である。【００５６】
更に、傾斜管１４ａは上部へ上がって行くほど温度が高いことから、気化したガスはその材料により自然と二次分解を起こすこととなる。そして、取り出された二次分解ガスは、要すれば、水性アルカリのシャワーリングにより中和され、最終的にオイルタンク１５に導かれる。要すれば、蒸留分離され、各油分に抽出・回収されることとなる。【００５７】
オイルタンク１５に集められた油化油は、燃焼燃料（７００℃程度）あるいは溶融炉としての電気炉に電力を供給する発電機用の燃料として用いられるが、この油化油は温風発生装置１３ａ又は１４ｂに導かれて熱源として用いられ、第Ｂ６工程の溶融炉に導かれてアスベストを無害化処理するものである。【００５８】
アスベスト層の加熱処理について言えば、剥離したアスベスト（融解剤入り）、及び比較例（融解剤なし）として同種のアスベストを用い、溶解炉に入れ、重油と油化油を燃料とし、所定温度（前者で５００℃〜７００℃、後者で１０００℃）に維持された電気炉内で１〜２時間加熱した後、処理したアスベストを得た。【００５９】
本発明はかかる回収された油化油を熱源として第Ｂ６工程にて用い、油化装置或いはアスベスト溶融炉に熱源を供給し、前記アスベスト層の加熱・溶融に供するものであり、これによってアスベスト処理作業中に排出されるアスベスト以外の要廃棄物を、アスベストの処理と共に完全になくすことが可能となったものである。【００６０】
（評価）
顕微鏡による観察では、前者の例では繊維質の減少が見られ、７００℃の処理では繊維質は全く存在しなかった。後者の例では繊維質は分解されずに残っていた。このことから、本発明で特定したアスベスト融解剤はアスベストの分解を促進させる作用があることが判明した。【００６１】
走査型電子顕微鏡による観察では、前者では繊維質の存在が確認されていない。このことから、生体への影響が低くなったことを示している。【００６２】
又、Ｘ線回析の結果、アスベスト（一般組成式：Ｍｇ３Ｓｉ２Ｏ５（ＯＨ）４）が分解し、かつ本発明のアスベスト融解剤と反応し、カスピディン（Ｃａ４Ｓｉ２Ｏ７Ｆ２）と酸化マグネシウム（ＭｇＯ）に分解することが判明した。尚、アスベストのＯＨ基が脱離してフォレステライト（Ｍｇ２ＳｉＯ４）が生成し、次いで本発明におけるアスベスト融解剤と反応して分解されるものと思われる。【００６３】
［第３発明］
図５は第３発明の概要を示す図である。第３発明は、既存のアスベスト層の処理と、副資材の処理を基本的に一緒に処理（第Ｃ１工程〜Ｃ４工程）し、副資材からの油化油（第Ｃ３工程、第Ｃ５工程）を燃料として用いて熱源（第Ｃ６工程）としたものである。油化油のみでは燃料として不足する場合は、例えば重油等を加えて熱源とするのがよい。【００６４】
[第４発明]
第４発明の概要は、図１に示す第１発明の第Ａ１工程を、アスベストを含む建材を建築物から取り外す工程とした以外は、前述した第１発明と同様である。
【産業上の利用可能性】
【００６５】
本発明は以上の構成であり、天井、壁、鉄骨等の基材の表面に吹き付けられたアスベスト層を剥離・除去することなく処理したものであり、処理に対する作業も安全であり、作業コストも低減できたものである。そして、このアスベストを低温で加熱することによってアスベストの無害化がもたらされる等、アスベストの処理手段として利用範囲は極めて広い。尚、処理できるアスベストは吹き付けられたアスベストのみならず、アスベストを含有する建材等も同様に無害化処理できることは言うまでもない。【００６６】
日本出願２００７−０６１２９１の開示はその全体が参照により本明細書に取り込まれる。
本明細書に記載された全ての文献、特許出願、および技術規格は、個々の文献、特許出願、および技術規格が参照により取り込まれることが具体的かつ個々に記載された場合と同程度に、本明細書中に参照により取り込まれる。
【図１】
2008111512.tif 000003
【図２】
2008111512.tif 000004
【図３】
2008111512.tif 000005
【図４】
2008111512.tif 000006
【図５】
2008111512.tif 000007
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
（削除）
【請求項２】
建築物等の基材表面に吹き付けられた既設アスベスト層の処理工法であって、前記アスベスト層内にアスベスト融解剤を含浸させ、その後、既設アスベスト層を剥離する第Ｂ１工程と、かかる既設アスベスト層を粉砕する第Ｂ２工程と、第Ｂ２工程にて得られた粉砕物を溶融炉中に投入する第Ｂ３工程と、アスベスト層の処理に当たって用いられた樹脂製の副資材を加熱して樹脂部を気化し、更に油化油とする第Ｂ４工程と、第Ｂ４工程で得られた油化油及び燃料の少なくともいずれかを燃焼する第Ｂ５工程と、第Ｂ５工程にて得られた熱量を用いて前記溶融炉中の粉砕物を加熱・溶融する第Ｂ６工程と、からなることを特徴とするアスベストの無害処理工法。
【請求項３】
建築物等の基材表面に吹き付けられた既設アスベスト層の処理工法であって、前記アスベスト層内にアスベスト融解剤を含浸させ、その後、既設アスベスト層を剥離する第Ｃ１工程と、かかる既設アスベスト層及びアスベスト層の処理に当たって用いられた樹脂製の副資材を粉砕する第Ｃ２工程と、第Ｃ２工程で得られた粉砕物を加熱し、樹脂部を気化し、アスベスト分とを分離する第Ｃ３工程と、第Ｃ３工程にて分離されたアスベスト分を溶融炉中に投入する第Ｃ４工程と、樹脂気化分を油化油として該油化油及び燃料の少なくともいずれかを燃焼する第Ｃ５工程と、第Ｃ５工程にて得られた熱量を用いて前記溶融炉中の粉砕物を加熱・溶融する第Ｃ６工程と、からなることを特徴とするアスベストの無害処理工法。
【請求項４】
（削除）
【請求項５】
前記溶融炉中に燃料を投入する工程を付加したことを特徴とする請求項１乃至４のいずれか１項に記載のアスベストの無害処理工法。
【請求項６】
前記燃料が重油であることを特徴とする請求項５に記載のアスベストの無害処理工法。
【請求項７】
前記溶融炉中に第Ｂ４工程にて得られる非油化油分を投入する工程を付加したことを特徴とする請求項２に記載のアスベストの無害処理工法。
【請求項８】
前記アスベスト融解剤が、カルシウム化合物であることを特徴とする請求項１乃至３のいずれか１項に記載のアスベストの無害処理工法。
【請求項９】
前記カルシウム化合物が、フッ化カルシウム、炭酸カルシウム、酸化カルシウム、水酸化カルシウムから選択されたことを特徴とする請求項８に記載のアスベストの無害処理工法。
【請求項１０】
前記アスベスト融解剤がアスベスト用バインダーに分散されて使用されることを特徴とする請求項１乃至３及び請求項５乃至９のいずれか１項に記載のアスベストの無害処理工法。
【請求項１１】
前記アスベスト用バインダーが、アクリル酸エステル共重合エマルジョン又はカチオン性スチレンブタジェン共重合体とメタクリル酸シクロヘキシル共重合体との混合物であることを特徴とする請求項１０に記載のアスベストの無害処理工法。
【請求項１２】
前記アスベスト用バインダーが、アクリル酸エステル共重合エマルジョンと水の組成であることを特徴とする請求項１０又は１１に記載のアスベストの無害処理工法。
【請求項１３】
既設アスベスト層表面にアスベスト融解剤を分散したアスベスト用バインダーをスプレー塗布して含浸させたことを特徴とする請求項１乃至３及び請求項５乃至１２のいずれか１項に記載のアスベストの無害処理工法。
【請求項１４】
既設アスベスト層をアスベスト融解剤を分散したアスベスト用バインダー液中にデイップして含浸させたことを特徴とする請求項１乃至３のいずれか１項に記載のアスベストの無害処理工法。
【請求項１５】
既設アスベスト層内にノズルを差し込み、当該ノズルよりアスベスト融解剤を分散したアスベスト用バインダーを既設アスベスト層内にスプレー含浸させたことを特徴とする請求項１乃至３のいずれか１項に記載のアスベストの無害処理工法。
【請求項１６】
副資材が、作業現場を覆う樹脂製のシート或いは作業服である請求項１乃至３のいずれか１項に記載のアスベストの無害処理工法。
【請求項１７】
アスベスト融解剤をアスベスト用バインダーを公知の手段で含浸させたアスベスト層を、車上或いは剥離作業現場に備え付けた溶融炉内で加熱することを特徴とする請求項１乃至３及び請求項５乃至１６のいずれか１項に記載のアスベストの無害処理工法。
【請求項１８】
アスベスト用バインダーを固化させたことを特徴とする請求項１乃至３及び請求項５乃至１７のいずれか１項に記載のアスベストの無害処理工法。
【国際調査報告】
2008111512.tif 000008
2008111512.tif 000009
2008111512.tif 000010
2008111512.tif 000011